(57)【特許請求の範囲】
【請求項１】
酸変性ポリオレフィン樹脂（Ａ）及びエラストマー樹脂（Ｂ）が、（Ａ）と（Ｂ）の質量比が９９：１〜７０：３０の範囲で水性媒体中に分散したバインダーであって、
酸変性ポリオレフィン樹脂（Ａ）は、そのオレフィン成分がプロピレンであり、かつ、その酸価が２０〜６０ｍｇＫＯＨ／ｇであり、
エラストマー樹脂（Ｂ）がスチレン系エラストマー樹脂であって、
不揮発性水性分散化助剤を含有しないことを特徴とする二次電池電極用バインダー。
【請求項２】
請求項１に記載の二次電池電極用バインダーを用いて形成された二次電池電極。
【請求項３】
請求項２に記載の二次電池電極を用いて形成された二次電池。
【発明の詳細な説明】
【技術分野】
【０００１】
本発明は、二次電池電極用バインダー、さらにはこのバインダーを用いてなる電極及び二次電池に関するものである。
【背景技術】
【０００２】
近年、携帯電話やデジタルカメラなどの携帯電子機器の小型軽量化や高機能化の要求に伴い、高性能電池の開発が積極的に進められており、充電により繰り返し使用が可能な二次電池の需要が大きく伸びている。特に、リチウムイオン電池は、携帯電話やノートパソコンなどの用途に加え、電気自動車用途への展開も進められ、その利用範囲は非常に拡大している。
【０００３】
リチウムイオン電池は、正極と負極との間にセパレーターを介して作製された電極を電解液（リチウムイオンポリマー電池の場合は、液状電解液の代わりにゲル状もしくは全固体型の電解質）と共に容器内に収納した構造を有するものである。
リチウムイオン電池の電極は、活物質と、必要に応じて主に炭素材料からなる導電材とが、バインダーを用いてアルミニウム箔や銅箔などの金属集電体上に層形成されたものである。正極用活物質としては、コバルト酸リチウムなどの遷移金属を含むリチウム複合酸化物などが用いられ、負極用活物質としては、炭素材料などが用いられる。そして、このようなリチウムイオン電池の電極は、通常、活物質に（必要に応じて）導電材およびバインダーを添加し、Ｎ−メチル−２−ピロリドン（ＮＭＰ）などの溶媒の存在下で混練・調製した電極ペーストを、金属集電体上にドクターブレードなどによりに塗布し、乾燥することによって得られる。ここでバインダーは、活物質と導電材、さらにこれらと金属集電体とを接着するために用いられる。
したがって、電極形成のためのバインダーには、（１）活物質間、および必要に応じて添加する導電材との接着性に優れること、（２）活物質及び導電材と金属集電体との接着性に優れることなどの性能が要求される。
【０００４】
従来、二次電池電極用のバインダーとしては、ポリフッ化ビニリデン（ＰＶＤＦ）樹脂などの主にフッ素系樹脂をＮＭＰに溶解した溶液が多く使用されている。
しかしながら、ＰＶＤＦを用いた溶液をバインダーとして使用した場合、活物質間や導電材との接着性に劣り、また、活物質及び導電材と金属集電体との界面の接着性にも劣るため、極板の裁断工程や捲回工程等の製造工程時に活物質や導電材の一部が金属集電体から剥離・脱落し、微少短絡や電池容量のばらつきを生じる原因となっていた。
さらに、ＰＶＤＦは電解液に対する耐膨潤性に劣るため、充放電を繰り返すことによってバインダーが電解液中で膨潤し、活物質と導電材との間や活物質及び導電材と金属集電体との接触抵抗が増大したり、活物質及び導電材の一部が金属集電体から剥離したりすることがあり、電池特性に劣り、さらには安全上の問題があった。
したがって、電極形成のためのバインダーには、（３）電解液に対する耐膨潤性に優れる性能も要求される。
また、ＰＶＤＦを溶解させる溶媒として用いられているＮＭＰは、電極ペーストを金属集電体上に塗布・乾燥する際に蒸発するため、これを安全に回収する必要がある。また昨今の環境関連の法規制によって、加工場によっては環境に影響を及ぼす可能性のある有機溶媒を使用できないところも多くなっている。
【０００５】
これらの問題に対して、二次電池電極用バインダーに関して以下のような技術が開示されている。特許文献１、特許文献２には、電気化学的に安定で電解液に対して膨潤性が小さいオレフィン系重合体の水性分散体をバインダーとして用いる試みが行われている。しかしながら、これらのバインダーは活物質や金属集電体に対する接着力が依然として不十分であり、これらのバインダーを使用した二次電池は劣化し、長期間の使用が困難であった。すなわち、サイクル特性や放電レート特性に劣るものであった。
【０００６】
また、特許文献３、特許文献４には、充放電の繰り返しによる活物質の体積変動にあっても接着力を低下させないためにゴム質重合体のラテックスをバインダー組成物に使用することが提案されている。しかしながら、これらのバインダー組成物は活物質の表面を被覆、隠蔽するという欠点があり、その結果、活物質の性能が十分に発揮されず、電池の出力が低下し、特に、放電レート特性に劣るという問題があった。
【先行技術文献】
【特許文献】
【０００７】
【特許文献１】特開２００２−２５１９９８号公報
【特許文献２】特開平９−２５１８５６号公報
【特許文献３】特開平５−２１０６８号公報
【特許文献４】特開平５−７４４６１号公報
【発明の概要】
【発明が解決しようとする課題】
【０００８】
本発明は、上記課題を解決するものであり、活物質と導電材、さらにこれらと金属集電体との接着性に優れ、電解液に対する耐膨潤性にも優れ、充放電を繰り返しても性能の低下が少なく、かつ、放電レートが大きくても性能の低下の少ない放電レート特性に優れた電池を製造できる二次電池電極用バインダーを提供することを目的とするものであり、さらには、このバインダーを用いた電極及び二次電池を提供することを目的とするものである。
【課題を解決するための手段】
【０００９】
本発明者らは、上記課題について検討した結果、本発明に到達した。すなわち、本発明の要旨は以下のとおりである。
（１）酸変性ポリオレフィン樹脂（Ａ）及びエラストマー樹脂（Ｂ）が、（Ａ）と（Ｂ）の質量比が９９：１〜７０：３０の範囲で水性媒体中に分散したバインダーであって、
酸変性ポリオレフィン樹脂（Ａ）は、そのオレフィン成分がプロピレンであり、かつ、その酸価が２０〜６０ｍｇＫＯＨ／ｇであり、
エラストマー樹脂（Ｂ）がスチレン系エラストマー樹脂であって、
不揮発性水性分散化助剤を含有しないことを特徴とする二次電池電極用バインダー。
（２）（１）に記載の二次電池電極用バインダーを用いて形成された二次電池電極。
（３）（２）に記載の二次電池電極を用いて形成された二次電池。
【発明の効果】
【００１０】
本発明の二次電池電極用バインダーは、活物質間、および必要に応じて添加する導電材との接着性に優れる、活物質及び導電材と金属集電体との接着性に優れる、電解液に対する耐膨潤性に優れるという性能を有している。このため、高放電レートであっても活物質や導電材が金属集電体から脱落することがなく、長期間の使用も可能となる接着性と導電性を有する電極が得られる。
したがって、本発明の二次電池電極用バインダーは、放電レートが大きくても性能の低下の少ない放電レート特性に優れ、かつサイクル特性にも優れた二次電池を得ることが可能となる。
そして、本発明の二次電池電極及び二次電池は、本発明の二次電池電極用バインダーを用いているため、高放電レートでも劣化が生じにくい放電レート特性に優れ、かつサイクル特性にも優れるものであり、携帯電話やノートパソコン、デジタルカメラなどの電子機器はもちろんのこと、電気自転車、電気自動車などにも広く使用することが可能となる。
【発明を実施するための形態】
【００１１】
以下、本発明について詳細に説明する。
本発明において二次電池電極用バインダーに用いる樹脂組成物（以下、バインダー用樹脂組成物と略記することがある）は、酸変性ポリオレフィン樹脂（Ａ）とエラストマー樹脂（Ｂ）を含有するものであって、（Ａ）と（Ｂ）を特定の割合で混合した樹脂を主成分するものである。バインダー用樹脂組成物中の（Ａ）と（Ｂ）の合計質量は８０質量％以上であることが好ましい。このバインダー用樹脂組成物を用いることで、活物質及び導電材と金属集電体との接着性が良好な二次電池電極用バインダー（以下、バインダーと略記することがある）を得ることができる。
【００１２】
本発明において、バインダー用樹脂組成物は、酸変性ポリオレフィン樹脂（Ａ）を含有することにより、活物質間、および必要に応じて添加する導電材との接着性に優れる、活物質及び導電材と金属集電体との接着性に優れるとともに、電解液に対する耐膨潤性に優れるバインダーとすることができる。
本発明において、バインダー用樹脂組成物に用いられる酸変性ポリオレフィン樹脂（Ａ）は、オレフィン成分を主成分とし、酸変性成分を一定量含むものである。主成分であるオレフィン成分は、プロピレンである。
【００１３】
酸変性ポリオレフィン樹脂（Ａ）に含まれる酸変性成分としては、不飽和カルボン酸やその無水物が挙げられる。具体的には、アクリル酸、メタクリル酸、マレイン酸、無水マレイン酸、イタコン酸、無水イタコン酸、フマル酸、クロトン酸等のほか、不飽和ジカルボン酸のハーフエステル、ハーフアミド等が挙げられる。中でもマレイン酸、無水マレイン酸が好ましく、特に無水マレイン酸が好ましい。
【００１４】
酸変性成分である不飽和カルボン酸やその無水物は、ポリオレフィン樹脂（Ａ）中に、例えばランダム共重合、ブロック共重合、グラフト共重合などにより共重合されていれば特にその形態は限定されない。なお、樹脂中に導入された酸無水物は、樹脂の乾燥状態では隣接カルボキシル基が脱水環化した酸無水物構造を形成しているが、後述する水性媒体中に分散させる場合は、水性媒体中でその一部、または全部が開環してカルボン酸、あるいはその塩の構造をとる場合がある。
【００１５】
本発明において、酸変性ポリオレフィン樹脂（Ａ）は、活物質、導電材および金属集電体との接着性、後述する水性分散体の調製性、酸やアルカリに対する耐性の点から、酸価を２０〜６０ｍｇＫＯＨ／ｇの範囲とする必要がある。酸価が３ｍｇＫＯＨ／ｇ未満の場合は、活物質及び導電材と金属集電体との接着性が低下する場合があり、また後述するように樹脂を水性媒体中に分散させる場合には、その分散化が困難になりやすい。一方、酸化が７０ｍｇＫＯＨ／ｇを超えた場合は、酸およびアルカリへの耐性が低下し、電解液中で膨潤しやすいものとなる傾向がある。なお本発明における酸価とは、１ｇの酸
変性ポリオレフィン樹脂（Ａ）を中和するのに必要とするＫＯＨ量のことであり、ＪＩＳ
Ｋ００７０記載の方法に従って求めるものである。
【００１６】
また本発明において酸変性ポリオレフィン樹脂（Ａ）は、質量平均分子量が１００００〜１０００００であることが好ましく、中でも１００００〜９００００であることが好ましく、さらには１５０００〜５００００であることがより好ましく、２００００〜５００００であることが特に好ましい。質量平均分子量が１００００未満であると、接着性や耐水性が悪化する傾向にあり、１０００００を超えた場合には、水性分散化が困難となる傾向にある。なお、酸変性ポリオレフィン樹脂（Ａ）の質量平均分子量は、ゲル浸透クロマトグラフィー(ＧＰＣ)装置によって求めるものである。
【００１７】
本発明において用いることのできる市販の酸変性ポリオレフィン樹脂としては、日本ポリエチレン社製レクスパールシリーズ、三井・デュポンポリケミカル社製ニュクレルシリーズ、アルケマ社製ボンダインシリーズ、三洋化成社製ユーメックスシリーズなどが挙げられる。
【００１８】
次に、エラストマー樹脂（Ｂ）について説明する。
本発明においてバインダー用樹脂組成物はエラストマー樹脂（Ｂ）を含有することにより、活物質及び導電材と金属集電体との接着性に優れるバインダーとなるものであり、中でも高放電レートで使用しても活物質や導電材が金属集電体から脱落することがなく、放電レート特性に優れた電池を得ることを可能とするものである。
本発明において、バインダー用樹脂組成物に用いられるエラストマー樹脂（Ｂ）は、スチレン系エラストマー樹脂である。
【００１９】
本発明において、エラストマー樹脂（Ｂ）としては、耐熱性および電気絶縁性、接着性に優れ、電解液に対して安定であり、更に、電池の作動電圧範囲において酸化還元されにくく電気化学的に安定な材料であるため、スチレン系エラストマー樹脂を用いる。
スチレン系エラストマー樹脂としては、一般にスチレン系熱可塑性エラストマーとよばれているブロック共重合体やスチレン−ブタジエンゴム（ＳＢＲ）を挙げることができる。スチレン系熱可塑性エラストマーとしては、スチレン−エチレンブチレン共重合体−スチレン（Ｓ−ＥＢ−Ｓ）、スチレン−エチレンプロピレン共重合体−スチレン（Ｓ−ＥＰ−Ｓ）、スチレン−ブタジエン−スチレン（Ｓ−Ｂ−Ｓ）、スチレン−イソプレン−スチレン（Ｓ−Ｉ−Ｓ）、スチレン−イソブチレン−スチレン（Ｓ−ＩＢ−Ｓ）を挙げることができる。
これらの中でもスチレン−エチレンブチレン共重合体−スチレン（Ｓ−ＥＢ−Ｓ）が好ましく、市販されているものとしては、例えばＪＳＲ社製ＤＹＮＡＲＯＮ８６３０Ｐ（アミノ基変性Ｓ−ＥＢ−Ｓブロック共重合体）を用いることができる。
【００２０】
本発明において、バインダー用樹脂組成物は、酸変性ポリオレフィン樹脂（Ａ）およびエラストマー樹脂（Ｂ）を含有し、（Ａ）と（Ｂ）の質量比が９９：１〜７０：３０であることが必要であり、中でも９５：５〜８０：２０、さらには９０：１０〜８５：１５であることが好ましい。
エラストマー樹脂（Ｂ）の質量比が１未満では、得られるバインダーはエラストマー樹脂（Ｂ）の添加効果がほとんど見られず、酸変性ポリオレフィン樹脂（Ａ）のみを用いたバインダーと比べて十分な接着性向上の効果が得られず、放電レート特性に優れた電池を得ることができない。一方、エラストマー樹脂（Ｂ）の質量比が３０を超えると、得られるバインダーは酸およびアルカリへの耐性が低下し、電解液中で膨潤しやすいものとなる。また、活物質間、および必要に応じて添加する導電材との接着性にも劣るものとなる。
【００２１】
また、本発明において、バインダー用樹脂組成物は、前記したようにバインダー用樹脂組成物中の（Ａ）と（Ｂ）の合計質量は８０質量％以上であることが好ましく、中でも９０質量％以上であることが好ましい。バインダー用樹脂組成物中の（Ａ）と（Ｂ）の合計質量が８０質量％未満であると、上記したよう本発明の効果を奏することが困難となりやすい。
【００２２】
（Ａ）と（Ｂ）の合計質量が８０質量％以上であれば、バインダー樹脂組成物中には、本発明の効果を損なわない範囲内で、酸変性ポリオレフィン樹脂（Ａ）、エラストマー樹脂（Ｂ）以外の成分を含有していてもよい。このような他の成分としては、例えば、アクリル酸メチルやメタクリル酸メチル、アクリル酸エチルなどのアクリル酸エステル類およびメタクリル酸エステル類、１−ペンテン、４−メチルー１−ペンテン、３−メチルー１−ペンテン、１−ヘキセン、１−オクテンなどのアルケン類やジエン類、マレイン酸ジメチル、マレイン酸ジエチル、マレイン酸ジブチルなどのマレイン酸エステル類、（メタ）アクリル酸アミド類、メチルビニルエーテル、エチルビニルエーテルなどのアルキルビニルエーテル類、き酸ビニル、酢酸ビニル、プロピオン酸ビニル、ピバリン酸ビニル、バーサチック酸ビニルなどのビニルエステル類、ビニルアルコール、２−ヒドロキシエチルアクリレート、グリシジル（メタ）アクリレート、（メタ）アクリロニトリル、スチレン、置換スチレン、ハロゲン化ビニル類、ハロゲン化ビニリデン類、一酸化炭素、二酸化硫黄など、およびこれらの混合物が挙げられる。
【００２３】
次に、本発明の二次電池電極用バインダーについて説明する。本発明のバインダーは、上記したようなバインダー用樹脂組成物と水性媒体とからなるものである。本発明における水性媒体中には塩基性化合物を含有していることが好ましい。また、水性媒体中には親水性有機溶剤を含有していてもよい。
【００２４】
塩基性化合物を含有していることによって、バインダー用樹脂組成物を水性媒体中に均一に分散させることができ、分散安定性に優れたバインダーを得ることができる。塩基性化合物としては、アンモニア、有機アミンなどのアミン類などが挙げられる。有機アミン化合物の具体例としては、トリエチルアミン、Ｎ、Ｎ−ジメチルエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、メチルイミノビスプロピルアミン、３−メトキシプロピルアミン、モノエタノールアミン、モルホリン、Ｎ−メチルモルホリン、Ｎ−エチルモルホリン等を挙げることができる。中でもトリエチルアミン、Ｎ、Ｎ−ジメチルエタノールアミンを用いることが好ましい。
【００２５】
また、親水性有機溶剤は、後述するように本発明のバインダーを製造する際に添加することが好ましいものであり、バインダー用樹脂組成物が分散されたバインダーが得られた後は、親水性有機溶剤を留去することが好ましい。したがって、本発明のバインダー中には含有されていない場合もある。
このような親水性有機溶剤としては、２０℃における水に対する溶解性が５０ｇ／Ｌ以上のものが好ましく、こうした親水性有機溶剤の具体例としては、メタノール、エタノール、ｎ−プロパノール、イソプロパノール（以下「ＩＰＡ」と略称する）等のアルコール類、テトラヒドロフラン（以下、「ＴＨＦ」）ジオキサン等のエーテル類、エチレングリコールモノメチルエーテル等のグリコール誘導体等が挙げられ、２種以上を混合して使用してもよい。これらの親水性有機溶剤の中でも、水性分散化を促進する点からＩＰＡ、ｎ−プロパノール、ＴＨＦが好ましい。
【００２６】
そして、本発明のバインダーは、バインダー用樹脂組成物を含有するものであるが、酸変性ポリオレフィン樹脂（Ａ）とエラストマー樹脂（Ｂ）を合わせた樹脂の固形分濃度が、１〜５０質量％であることが好ましく、３〜４０質量％であることがより好ましく、５〜３０質量％であることが特に好ましい。（Ａ）と（Ｂ）を合わせた樹脂固形分濃度が５０質量％を超えると、バインダーの著しい粘度増加あるいは固化により取扱い性が低下する傾向がある。一方、樹脂固形分濃度が１質量％未満ではバインダーの著しい粘度低下により取扱い性が低下する傾向がある。
【００２７】
また、バインダー中に塩基性化合物を含有する場合に、バインダー中の塩基性化合物の含有量は、バインダー用樹脂組成物の（Ａ）と（Ｂ）を合わせた樹脂固形分に対して０．０１〜１００質量％であることが好ましく、中でも０．０５〜４０質量％が好ましく、０．１〜１５質量％がより好ましい。０．０１質量％未満では、塩基性化合物を添加する効果に乏しく、分散安定性に優れた水性分散体を得ることが困難となりやすい。一方、１００質量％を超えると、バインダーの着色やゲル化が生じやすくなる。
【００２８】
上記したように、本発明のバインダーは液状媒体として水性媒体を用いたものであり、すなわち、本発明のバインダーはバインダー用樹脂組成物の水性分散体である。水性分散体中では、バインダー用樹脂組成物の酸変性ポリオレフィン樹脂（Ａ）とエラストマー樹脂（Ｂ）が均一に混合・分散されていることが好ましい。このような水性分散体を得るには、例えば、それぞれあらかじめ調製された酸変性ポリオレフィン樹脂（Ａ）の水性分散体とエラストマー樹脂（Ｂ）の水性分散体とを混合する方法や、酸変性ポリオレフィン樹脂（Ａ）とエラストマー樹脂（Ｂ）を混合した混練樹脂を得た後、水や親水性有機溶剤とともに加熱・攪拌を行って水性分散体を得る方法が挙げられる。中でも、後者の方法がより好ましい。
【００２９】
さらに、本発明のバインダーは、上記したような水性分散体であって、不揮発性水性分散化助剤を含有しない。
本発明において、不揮発性水性分散化助剤とは、水性分散化において、水性分散化促進や水性分散体の安定化の目的で添加される薬剤や化合物を指す。不揮発性水性分散化助剤を含むバインダーを用いた場合、不揮発性水性分散化助剤は電極形成後にも残存し、バインダー樹脂を可塑化することにより、電極の特性、例えば耐電解液特性を悪化させる。不揮発性とは、常圧での沸点を有さないか、もしくは、常圧で高沸点（例えば３００℃以上）であることを指す。
【００３０】
不揮発性水性分散化助剤としては、乳化剤などが挙げられ、その具体例としては、カチオン性乳化剤、アニオン性乳化剤、ノニオン性乳化剤、あるいは両性乳化剤が挙げられ、一般に乳化重合に用いられるもののほか、界面活性剤類も含まれる。例えば、アニオン性乳化剤としては、高級アルコールの硫酸エステル塩、高級アルキルスルホン酸塩、高級カルボン酸塩、アルキルベンゼンスルホン酸塩、ポリオキシエチレンアルキルサルフェート塩、ポリオキシエチレンアルキルフェニルエーテルサルフェート塩、ビニルスルホサクシネート等が挙げられ、ノニオン性乳化剤としては、ポリオキシエチレンアルキルエーテル、ポリオキシエチレンアルキルフェニルエーテル、ポリエチレングリコール脂肪酸エステル、エチレンオキサイドプロピレンオキサイドブロック共重合体、ポリオキシエチレン脂肪酸アミド、エチレンオキサイド−プロピレンオキサイド共重合体などのポリオキシエチレン構造を有する化合物やポリオキシエチレンソルビタン脂肪酸エステルなどのソルビタン誘導体等が挙げられ、両性乳化剤としては、ラウリルベタイン、ラウリルジメチルアミンオキサイド等が挙げられる。
【００３１】
また、本発明のバインダーをバインダー用樹脂組成物の水性分散体とする場合は、必要に応じて本発明の効果を損なわない範囲内で、さらに他の重合体の水性分散体を添加してもよい。例えば、ポリ酢酸ビニル、エチレン−酢酸ビニル共重合体、ポリ塩化ビニル、ポリ塩化ビニリデン、エチレン−（メタ）アクリル酸−共重合体、スチレン−マレイン酸樹脂、スチレン−ブタジエン樹脂、ブタジエン樹脂、アクリロニトリル−ブタジエン樹脂、ポリ（メタ）アクリロニトリル樹脂、（メタ）アクリルアミド樹脂、塩素化ポリエチレン樹脂、塩素化ポリプロピレン樹脂、ポリエステル樹脂、変性ナイロン樹脂、フェノール樹脂、シリコーン樹脂、エポキシ樹脂などの水性分散体、およびこれらの混合物が挙げられる。
【００３２】
また、本発明のバインダーをバインダー用樹脂組成物の水性分散体とする場合、必要に応じ、本発明の効果を損なわない範囲内で酸変性ポリオレフィン樹脂（Ａ）とエラストマー樹脂（Ｂ）以外に、水溶性ポリマーを添加してもよい。水溶性ポリマーの具体例としては、カルボキシメチルセルロース、メチルセルロース、ヒドロキシプロピルセルロースなどのセルロース系ポリマー、ポリアクリル酸ナトリウムなどのポリアクリル酸塩、ポリビニルアルコール、ポリエチレンオキシド、ポリビニルピロリドン、アクリル酸またはアクリル酸塩とビニルアルコールの共重合体、無水マレイン酸またはマレイン酸もしくはフマル酸とビニルアルコールの共重合体、変性ポリビニルアルコール、変性ポリアクリル酸などが例示される。
【００３３】
中でも、メチルセルロース、カルボキシメチルセルロース、ヒドロキシメチルセルロースなどのセルロース誘導体が効果的である。これらのセルロース類は、金属集電体、活物質、導電材料の各材料間の濡れ性を向上させる。
【００３４】
そして、本発明の二次電池電極用バインダーに、活物質と必要に応じて導電材とを含有させることにより二次電池電極用ペーストを得ることができる。
正極用活物質としては、リチウムイオンを可逆的に放出、吸蔵でき、電子伝導度が高い材料が好ましく、例えば、コバルト酸リチウム、マンガン酸リチウムなどの遷移金属酸化物が挙げられるが、これらに限定されるものではない。
負極用活物質としては、例えばグラファイトなどの炭素材が挙げられるが、これらに限定されるものではない。
導電材としては、炭素材または金属もしくはその化合物を用いることができる。炭素材としては、ケッチェンブラック、アセチレンブラック、ファーネスブラック、グラファイト、炭素繊維等を挙げることができ、金属もしくはその化合物としては、ニッケル、コバルト、チタン、酸化コバルト、酸化チタン等を挙げることができるが、これらに限定されるものではない。
【００３５】
また、活物質と導電材の合計質量に対して、二次電池電極用バインダーに含まれる酸変性ポリオレフィン樹脂（Ａ）とエラストマー樹脂（Ｂ）の含有量（（Ａ）と（Ｂ）の合計の含有量）は、０．０１〜８質量％であることが好ましい。８質量％を超えると、得られる電極における電気抵抗値が高くなる傾向がある。また０．０１質量％未満であると、活物質と導電材および金属集電体との十分な接着性を得ることが困難となりやすい。
【００３６】
本発明において二次電池電極用ペーストを製造する条件や方法は特に限定されず、二次電池電極用バインダーと、活物質と、導電材とを常温もしくは適当に制御された温度で混合した後、機械的分散処理、超音波分散処理等を施すことができる。混合順序については特に限定されない。また、必要に応じて上述した他成分や溶媒などを添加することもできる。
【００３７】
本発明の二次電池電極は、本発明の二次電池電極用バインダーを用いて形成されたものであるが、例えば上記のようにして製造した二次電池電極用ペーストを集電体上に塗布・乾燥することにより、二次電池電極を形成することができる。集電体としては、導電性を有する物質であればよく、例えば、アルミニウム、ニッケル、銅などが挙げられる。集電体の厚みに特に制限はないが、通常５〜５０μｍの薄膜が用いられる。
【００３８】
ペーストを集電体上に塗布する方法としては、例えばドクターブレードを用いる方法が挙げられ、水性媒体を除去する方法としては、例えば６０〜１５０℃、好ましくは７０〜１３０℃で５〜１２０分間乾燥し、さらに例えば１２０℃で１２時間減圧乾燥する方法が挙げられる。塗布、乾燥後の電極の厚みは３０〜１５０μｍが好ましい。電極の厚みや密度を制御するために、例えばロールプレス機によってプレスすることが好ましい。
【００３９】
さらに、本発明の二次電池は、本発明の二次電池電極を用いて形成されたものであるが、例えば、上記のようにして製造した二次電池電極を、セパレーターおよび電解液とともに常法に従って容器に封入することにより二次電池を形成することができる。二次電池を構成するセパレーターとしては、ポリエチレン不織布、ポリプロピレン不織布、ポリアミド不織布、ガラス繊維などが挙げられ、電解液としては、エチレンカーボネートやジエチルカーボネート、プロピレンカーボネートなどの非水溶媒を１種類および２種類以上混合した混合溶媒に六フッ化リン酸リチウム、過塩素酸リチウムなどの支持電解塩が添加されたものが挙げられる。
【００４０】
また、セパレーターに代えて固体電解質あるいはゲル電解質を用いてもよい。電解質としては、テトラエチルアンモニウムテトラフルオロボレート、トリエチルモノメチルアンモニウムテトラフルオロボレート、テトラエチルアンモニウムヘキサフルオロフォスフェート、イオン性液体、硫酸水溶液、水酸化カリウム水溶液などが挙げられる。電解質を溶解させる溶媒（電解液溶媒）も、一般的に電解液溶媒として用いられるものであれば特に限定されない。具体的には、プロピレンカーボネート、エチレンカーボネート、ブチレンカーボネートなどのカーボネート類；γ−ブチロラクトンなどのラクトン類；スルホラン類；アセトニトリルなどのニトリル類；イオン性液体などが挙げられ、これらは単独または二種以上の混合溶媒として使用することができる。
【実施例】
【００４１】
以下、本発明を実施例により詳細に説明する。
なお、後述する各種の特性は、以下の方法によって測定または評価した。
（１）バインダーの集電体との接着強度
得られた二次電池電極用バインダーを銅箔に乾燥後の接着層の厚みが３μｍになるようにメイヤーバーでコートし、９０℃で９０秒間乾燥した。銅箔のバインダー塗布面にバインダーをコートしていない銅箔を貼り合わせ、ヒートプレス機（シール圧０．３ＭＰａで５秒間）にて１６０℃でプレスした。
得られた銅積層体から幅１５ｍｍ、長さ１０ｃｍの測定サンプルを切り出し、引張り試験機（インテスコ社製精密万能材料試験機２０２０型）を用い、引張り速度１００ｍｍ／分の条件にてＴ型剥離試験を行い、剥離強度を評価した。なお測定サンプル５個の剥離強度を測定し、その平均値とした。
【００４２】
（２）バインダーの電解液膨潤性
得られた二次電池電極用バインダーをテフロン（登録商標）製の皿に入れた後、６５℃で２時間乾燥し、さらに７５℃減圧下で１５時間乾燥した。固化した樹脂を約１．５ｇ計り取り、正確な質量を測定したのち、電解液（四フッ化ホウ酸リチウムをエチレンカーボネート／ジエチルカーボネート混合溶媒（質量比１／１）に１モル／リットルの濃度で溶解させたもの）に５０℃雰囲気下で２４時間浸漬した。その後、樹脂の表面に付着した電解液をキムワイプで拭き取り、電解液浸漬後の樹脂の質量を測定し、その増分を電解液膨張率とした。
【００４３】
（３）バインダーの電極内部の接着強度
負極活物質として黒鉛粉末（日本黒鉛工業社製、ＣＧＣ−２０）９２質量％と、導電材としてアセチレンブラック（電気化学工業社製、デンカブラック）４質量％と、カルボキシメチルセルロース（ＣＭＣ）（第一工業製薬社製、セロゲンＢＳＨ−６）水溶液１質量％と、得られた二次電池電極用バインダー３質量％を、それぞれの固形分濃度が４５質量％になるように配合し、十分に混練することにより二次電池電極用ペーストを調製した。
得られたペーストを厚さ１８μｍの銅箔の片面に、乾燥後の厚さが約８０μｍになるようフィルムアプリケーターを用いて塗布し、８０℃で３０分熱風乾燥させた後、さらに水分を除去するために１２０℃で１５時間真空乾燥して、銅箔上に活物質層を形成して二次電池負極電極を調製した。銅箔上に形成した電極を幅２．５ｃｍ、長さ１０ｃｍに切り出し、測定サンプルとし、銅箔側を十分な厚みを有する鋼板に両面テープで貼り合わせた。測定サンプルの活物質層にセロハンテープ（ニチバン社製、ＣＴ−１８、１８ｍｍ幅）を貼り付け、その一辺から１８０度の方向に５０ｍｍ／分の速度で引き剥がしたときの応力を測定した（１８０度剥離試験を行い測定した）。なお測定サンプル３個の応力を測定し、その平均値とした。
【００４４】
（４）放電レート特性
（３）の方法で得られた二次電池負極電極を用い、面積が２ｃｍ２の円形になるように切断し、集電体上の塗膜をプレスにて膜密度が１．１５ｇ／ｃｍ３ となるように成形し、コバルト酸リチウム電極（宝泉社製）と組み合わせるとともに両極の間にセパレーターを挟んでコイン型電池を作製し、充放電試験を行った。２５℃環境下、０．２Ｃ−４．１Ｖ定電流定電圧充電後、０．２Ｃ−２．５Ｖ定電流放電を行い、続けて３Ｃ−４．１Ｖ定電流定電圧充電後、３Ｃ−２．５Ｖ定電流放電を行うことにより、放電レート特性の評価を行った。０．２Ｃ放電後の放電容量を１００％とした時の、３Ｃ放電後の放電容量の維持率を下記の基準に基づいて算出し、８０％以上の容量維持率を示すものを○、６０％以上の容量維持率を示すものを△、６０％未満の容量維持率を示すものを×とした。
容量維持率（％）＝（３Ｃ放電容量／０．２Ｃ放電容量）×１００
【００４５】
実施例１
酸変性ポリオレフィン樹脂（Ａ）として、三洋化成社製ユーメックス１００１（無水マレイン酸変性ポリプロピレン樹脂、酸価２６ｍｇＫＯＨ/ｇ、質量平均分子量４００００）を用い、エラストマー樹脂（Ｂ）として、ＪＳＲ社製ＤＹＮＡＲＯＮ８６３０Ｐ（アミノ基変性Ｓ−ＥＢ−Ｓブロック共重合体）を用い、（Ａ）と（Ｂ）の質量比９９：１の割合で１６０℃に設定したラボプラストミル中に供給し、５０ｒｐｍで５分間混練し、混練樹脂（バインダー用樹脂組成物）を得た。撹拌機とヒーターを備えた密閉できる耐圧１リットル容ガラス容器に、混練樹脂を３０ｇ、塩基性化合物としてＮ，Ｎ−ジメチルエタノールアミンを３ｇ、ＴＨＦを１２０ｇ、蒸留水を１４７ｇ仕込み、密閉した後、３００ｒｐｍで撹拌翼しながら１４０℃（内温）まで加熱した。撹拌下、１４０℃で１時間保持した後、ヒーターの電源を切り６０℃まで自然冷却し、乳白色の均一な水性分散体（酸変性ポリオレフィン樹脂（Ａ）とエラストマー樹脂（Ｂ）の固形分濃度１０質量％）を得た。
この水性分散体２９０ｇを１Ｌのナスフラスコに入れ、エバポレーターに設置し、６０℃で減圧することにより水性媒体を留去した。約１８０ｇの水性媒体を留去したところで、加熱を終了し、常圧に戻して室温まで冷却した。冷却後、フラスコ内の液状成分を３００メッシュのステンレス製フィルター（線径０．０３５ｍｍ、平織）で加圧濾過（空気圧０．２ＭＰａ）し、乳白色の均一な水性分散体であるバインダー「Ｔ-１」を得た。
得られたバインダー「Ｔ-１」は、酸変性ポリオレフィン樹脂（Ａ）とエラストマー樹脂（Ｂ）の固形分濃度が２５質量％、塩基性化合物の濃度が１．５質量％であった。
【００４６】
実施例２〜６、比較例１〜３
バインダー用樹脂組成物中の酸変性ポリオレフィン樹脂（Ａ）とエラストマー樹脂（Ｂ）の質量比を表１に示すように変更した以外は実施例１と同様の方法で、二次電池電極用バインダー「Ｔ−２」〜「Ｔ−６」、「Ｅ−１」〜「Ｅ〜３」を得た。なお、比較例１においては、エラストマー樹脂（Ｂ）を添加しなかった。
【００４７】
実施例７
実施例３において、乳白色の均一な水性分散体（酸変性ポリオレフィン樹脂（Ａ）とエラストマー樹脂（Ｂ）の固形分濃度１０質量％）を得た後、エバポレーターで水性媒体を留去する際に、水性媒体の留去量を約１５０ｇに変更した以外は、実施例３と同様に行い、乳白色の均一な水性分散体であるバインダー「Ｔ−７」を得た。
得られたバインダー「Ｔ−７」は、酸変性ポリオレフィン樹脂（Ａ）とエラストマー樹脂（Ｂ）の固形分濃度が２０質量％、塩基性化合物の濃度が１．５質量％であった。
【００４８】
実施例８
実施例３において、乳白色の均一な水性分散体（酸変性ポリオレフィン樹脂（Ａ）とエラストマー樹脂（Ｂ）の固形分濃度１０質量％）を得た後、蒸留水を５０ｇ加え、エバポレーターで水性媒体を留去する際に、水性媒体の留去量を約１５０ｇに変更した以外は、実施例３と同様に行い、乳白色の均一な水性分散体であるバインダー「Ｔ−８」を得た。
得られたバインダー「Ｔ−８」は、酸変性ポリオレフィン樹脂（Ａ）とエラストマー樹脂（Ｂ）の固形分濃度が１５質量％、塩基性化合物の濃度が１．５質量％であった。
【００４９】
実施例１〜８、比較例１〜３で得られた二次電池電極用バインダーの組成及びこの二次電池電極用バインダーを用いた電極、電池の特性値と評価結果を表１に示す。
【００５０】
【表１】
0005553583.tif 000002
【００５１】
表１から明らかなように、実施例１〜８で得られた二次電池電極用バインダーは、電解液膨潤率が低く、集電体との接着強度、電極内部の接着強度ともに高いものであった。このため、得られた二次電池は、放電レート特性が良好な電池特性を示していた。
一方、比較例１で得られた二次電池電極用バインダーは、バインダー用樹脂組成物が酸変性ポリオレフィン樹脂（Ａ）のみからなるものであったため、集電体との接着強度に劣るものであり、得られた二次電池は放電レート特性に劣るものであった。比較例２、３で得られた二次電池電極用バインダーは、バインダー用樹脂組成物中のエラストマー樹脂（Ｂ）の割合が多すぎたため、電解液膨潤率が高く、さらに電極内部の接着強度が低く、これらのバインダーを用いた二次電池は、放電レート特性に劣るものであった。